(57)【特許請求の範囲】
【請求項１】
金属製のローラ本体の外周面に、硬化性を有するバインダ樹脂、顔料、および前記バインダ樹脂の架橋剤としてのアミノ樹脂を含むコーティング剤を塗布したのち、前記バインダ樹脂を硬化および架橋反応させて形成されたコーティング層を備えたＯＡローラであって、前記コーティング剤は、前記バインダ樹脂１００質量部あたり１質量部以上、８質量部以下のアタパルジャイトを含むとともに、前記顔料は、針状の突起を有する顔料を少なくとも含むことを特徴とするＯＡローラ。
【請求項２】
前記アタパルジャイトは、平均粒径１μｍ以下の粉末である請求項１に記載のＯＡローラ。
【請求項３】
前記バインダ樹脂は、水系ウレタン樹脂である請求項１または２に記載のＯＡローラ。
【請求項４】
前記顔料は、体質顔料を含んでいる請求項１ないし３のいずれか１項に記載のＯＡローラ。
【請求項５】
金属製のローラ本体の外周面にコーティング層を備えたＯＡローラの、前記コーティング層を形成するためのコーティング剤であって、硬化性を有するバインダ樹脂、針状の突起を有する顔料を少なくとも含む顔料、および前記バインダ樹脂の架橋剤としてのアミノ樹脂を含むとともに、前記バインダ樹脂１００質量部あたり１質量部以上、８質量部以下のアタパルジャイトを含むことを特徴とするＯＡローラ用コーティング剤。
【発明の詳細な説明】
【技術分野】
【０００１】
本発明は、金属製のローラ本体の外周面にコーティング層を備え、例えば静電式複写機等のＯＡ機器において駆動ローラ等として用いられるＯＡローラと、前記ＯＡローラのコーティング層を形成するためのＯＡローラ用コーティング剤に関するものである。
【背景技術】
【０００２】
静電式複写機、レーザープリンタ、普通紙ファクシミリ装置、およびこれらの複合機等のＯＡ機器においては、紙送りベルト、転写ベルト、中間転写ベルト等を回転駆動させるための駆動ローラ等のＯＡローラが多用されている。
かかるＯＡローラとしては、金属製のローラ本体の外周面を、ベルト等に対する滑りを防止するためにコーティング層で被覆したり、あるいは前記コーティング層の表面を粗面化処理したりしたものを用いることがある（例えば特許文献１〜３等参照）。
【０００３】
しかし近年の、静電式複写機等における印刷速度の高速化に伴い、前記従来の処理を施したＯＡローラではベルトとの滑りを長期間に亘って有効に防止することができず、比較的短期間で滑りが発生するといった問題を生じるようになってきている。
この原因としては、駆動ローラ等がベルト等と長時間に亘って繰り返し接触することによって、粗面化した外周面が摩耗して摩擦力が低下したり、コーティング層が剥離してローラ本外の外周面から失われたりすることが考えられる。
【０００４】
また前記滑りの問題の他にも、例えば高温、高湿環境等の使用環境下での静電式複写機等の停止時にコーティング層が部分的に変形したりベルト等に貼り付いたり、貼り付いたコーティング層がローラ本体の外周面から剥離したり、剥離した破片が静電式複写機等の他の部分に侵入して形成画像に影響を及ぼしたりするといった問題も生じやすくなってきている。
【０００５】
そこで発明者は、コーティング層のもとになる、ウレタン樹脂等の硬化性のバインダ樹脂を含むコーティング剤に、前記バインダ樹脂の架橋剤を加えることで硬化後のバインダ樹脂の架橋密度を高めることを検討した。これにより、コーティング層が部分的に変形したりベルト等に貼り付いたりするのを防止することができる。
またコーティング剤に種々の顔料を加えることも検討した。
【０００６】
例えばクレー等の体質顔料を加えると、バインダ樹脂の硬化時における膜の収縮を緩和し、硬化後のコーティング層の、金属製のローラ本体の外周面に対する密着性を高めて剥離を防止することが可能となる。
また、例えば酸化亜鉛ウィスカ等の、針状の突起を有する顔料を加えると、前記突起がコーティング層の表面からミクロな突起として突出して、ベルトとの引っ掻き効果によってＯＡローラの摩擦係数を向上するとともに、前記高い摩擦係数を長期間に亘って維持することが可能となる。
【先行技術文献】
【特許文献】
【０００７】
【特許文献１】特開平１０−２３６６２７号公報
【特許文献２】実用新案登録第３０００７６０号公報
【特許文献３】特開２００２−３２６７３３号公報
【発明の概要】
【発明が解決しようとする課題】
【０００８】
ところが顔料の種類によっては、調製したコーティング剤を貯蔵している間に、比較的短期間で、前記顔料が分離、沈殿しやすいという問題があった。特に比重の大きい顔料ほどこの傾向が顕著であった。
そこで発明者は、顔料の種類等に拘らずその分離、沈殿を防止してコーティング剤の貯蔵安定性を向上するため、コーティング剤に粘度調整剤、いわゆる揺変性付与剤を含有させて揺変性（チキソトロピック性）を付与することを検討した。
【０００９】
コーティング剤に揺変性を付与すると、貯蔵時等の、せん断応力を加えない静止時には、前記コーティング剤は高粘度の状態を維持するため、顔料の分離、沈殿を防止することが可能となる。
そこで様々な粘度調整剤を検討したが、その多くは、例えば高温、高湿環境下でコーティング層から滲出（ブリード）したり、コーティング層の密着性を低下させたり、コーティング層の摩擦係数を低下させたり、あるいはコーティング剤の調製時に気泡を生じさせてコーティング層の外観を低下させたりしやすいといった問題があった。
【００１０】
このうちブリードが発生すると、前記高温、高湿環境等の使用環境下での静電式複写機等の停止時にコーティング層がベルト等に貼り付いたり、貼り付いたコーティング層がローラ本体の外周面から剥離したり、剥離した破片が静電式複写機等の他の部分に侵入して形成画像に影響を及ぼしたりするといった問題を生じる。
また、ブリード成分に静電式複写機等の稼動によるトナーや紙粉等が付着し、特にローラとベルトとの間に堆積しやすくなって、形成画像に影響を及ぼしたりもする。
【００１１】
本発明の目的は、コーティング剤に粘度調整剤を加えることによる前記様々な問題を生じることがない上、金属製のローラ本体の外周面に形成したコーティング層が短期間で摩耗したり変形したり、あるいはベルト等に貼り付いたり剥離したりすることもなく、長期間に亘って良好な特性を維持できるＯＡローラを提供することにある。
また本発明の目的は、前記ＯＡローラのコーティング層を形成するのに適する上、粘度調整剤を含むため貯蔵安定性にも優れたＯＡローラ用コーティング剤を提供することにある。
【課題を解決するための手段】
【００１２】
前記課題を解決するため、発明者は、粘度調整剤についてさらに検討した。その結果、前記粘度調整剤として、粘土鉱物の１種であるアタパルジャイト（含水珪酸アルミニウム・マグネシウム）の微細な粉末を用いればよいことを見出した。
アタパルジャイトは、コーティング層中では固形であって層中を移動することはない。しかも微細な繊維状の形態を有しているため、コーティング剤中に混入させると繊維が絡まりあって強い粘性（揺変性）を発現させることができる。
【００１３】
そのためアタパルジャイトは、特に高温、高湿環境下でコーティング層から滲出（ブリード）したり、コーティング層の密着性を低下させたり、コーティング層の摩擦係数を低下させたり、あるいはコーティング剤の調製時に気泡を生じさせてコーティング層の外観を低下させたりすることなしに、コーティング剤に良好な揺変性を付与して顔料の分離、沈殿を防止する働きをする。よって前記様々な問題を生じることなしに、コーティング剤の貯蔵安定性を向上できる。
また、顔料として、針状の突起を有する顔料を少なくとも配合することにより、前記針状の突起をコーティング層の表面からミクロな突起として突出させて、ベルトとの引っ掻き効果によってＯＡローラの摩擦係数を向上するとともに、当該高い摩擦係数を長期間に亘って維持することもできる。
【００１４】
したがって本発明は、金属製のローラ本体の外周面に、硬化性を有するバインダ樹脂、顔料、および前記バインダ樹脂の架橋剤としてのアミノ樹脂を含むコーティング剤を塗布したのち、前記バインダ樹脂を硬化および架橋反応させて形成されたコーティング層を備えたＯＡローラであって、前記コーティング剤は、前記バインダ樹脂１００質量部あたり１質量部以上、８質量部以下のアタパルジャイトを含むとともに、前記顔料は、針状の突起を有する顔料を少なくとも含むことを特徴とするものである。
【００１５】
また本発明は、金属製のローラ本体の外周面にコーティング層を備えたＯＡローラの、前記コーティング層を形成するためのコーティング剤であって、硬化性を有するバインダ樹脂、針状の突起を有する顔料を少なくとも含む顔料、および前記バインダ樹脂の架橋剤としてのアミノ樹脂を含むとともに、前記バインダ樹脂１００質量部あたり１質量部以上、８質量部以下のアタパルジャイトを含むことを特徴とするものである。
【００１６】
本発明において、アタパルジャイトの含有割合がバインダ樹脂１００質量部あたり１質量部以上、８質量部以下の範囲に限定されるのは、下記の理由による。
すなわち含有割合が前記範囲未満では、アタパルジャイトを含有させることによる、コーティング剤に揺変性を付与して顔料の分離、沈殿を防止する効果が得られないため、前記コーティング剤の貯蔵安定性が低下する。
【００１７】
一方、含有割合が前記範囲を超える場合には粘性（揺変性）が高くなりすぎて、コーティング剤の調製時に脱泡（消泡）が悪くなってコーティング層の外観が低下したり、コーティング層の摩擦係数が低下したりする。
前記アタパルジャイトとしては、平均粒径１μｍ以下の微細な粉末を用いるのが好ましい。かかるアタパルジャイトの微細な粉末は、粘度調整剤としての機能に特に優れている。
【００１８】
前記バインダ樹脂は水系ウレタン樹脂であるのが好ましい。前記水系ウレタン樹脂を含むコーティング剤は、溶媒として水を用いて形成できるため、環境に及ぼす負荷を低減できる。
また顔料としては、体質顔料を含んでいるのが好ましい。体質顔料は、バインダ樹脂の硬化時に膜が収縮するのを防止する効果に優れている。
【発明の効果】
【００２０】
本発明によれば、コーティング剤に粘度調整剤を加えることによる前記様々な問題を生じることがない上、金属製のローラ本体の外周面に形成したコーティング層が短期間で摩耗したり変形したり、あるいはベルト等に貼り付いたり剥離したりすることもなく、長期間に亘って良好な特性を維持できるＯＡローラを提供することができる。
また本発明によれば、前記ＯＡローラのコーティング層を形成するのに適する上、粘度調整剤を含むため貯蔵安定性にも優れたＯＡローラ用コーティング剤を提供することができる。
【図面の簡単な説明】
【００２１】
【図１】本発明のＯＡローラにおけるコーティング層の表面の、ベルトに対する摩擦係数μを測定するために用いる装置の概略を説明する図である。
【発明を実施するための形態】
【００２２】
本発明は、金属製のローラ本体の外周面に、硬化性を有するバインダ樹脂、顔料、および前記バインダ樹脂の架橋剤としてのアミノ樹脂を含むコーティング剤を塗布したのち、前記バインダ樹脂を硬化および架橋反応させて形成されたコーティング層を備えたＯＡローラであって、前記コーティング剤は、前記バインダ樹脂１００質量部あたり１質量部以上、８質量部以下のアタパルジャイトを含むとともに、前記顔料は、針状の突起を有する顔料を少なくとも含むことを特徴とするものである。
【００２３】
また本発明は、金属製のローラ本体の外周面にコーティング層を備えたＯＡローラの、前記コーティング層を形成するためのコーティング剤であって、硬化性を有するバインダ樹脂、針状の突起を有する顔料を少なくとも含む顔料、および前記バインダ樹脂の架橋剤としてのアミノ樹脂を含むとともに、前記バインダ樹脂１００質量部あたり１質量部以上、８質量部以下のアタパルジャイトを含むことを特徴とするものである。
【００２４】
前記バインダ樹脂としては、硬化性を有し、かつ架橋剤としてのアミノ樹脂と反応させることで架橋密度を高めることができる種々の樹脂が使用可能であり、特に水系ウレタン樹脂が好ましい。前記水系ウレタン樹脂を含むコーティング剤は、溶媒として水を用いて形成できるため、環境に及ぼす負荷を低減できる。
前記水系ウレタン樹脂としては、これに限定されないが、例えばポリカーボネート系ポリウレタン樹脂の水系エマルションである三洋化成工業(株)製のパーマリン（登録商標）ＵＡ−３００、ＵＡ−３１０、ＵＡ−３６８、ポリエーテル系ポリウレタン樹脂の水溶液である同社製のパーマリンＵＡ−５０、ポリエーテル系ポリウレタン樹脂のエマルションである同社製のパーマリンＵＡ−１５０、ＵＣ−２０、同じくポリエーテル系ポリウレタン樹脂のエマルションである第一工業製薬(株)製のスーパーフレックス（登録商標）Ｅ−４０００等の１種または２種以上が挙げられる。
【００２５】
アミノ樹脂としては、例えばメラミン樹脂、尿素樹脂、グアナミン樹脂等の、水系ウレタン樹脂の架橋剤として機能しうる種々のアミノ樹脂が挙げられる。
前記アミノ樹脂としては、これに限定されないが、例えばメチル化高イミノメラミン樹脂の溶液であるサイテック社製のサイメル（登録商標）３２３、３２５、３２７、３２８、３８５、部分メチル化メラミン樹脂の溶液である同社製のサイメル３７０、３７３、３７４９、ｎ−ブチル化メラミン樹脂の溶液である三井化学(株)製のユーバン（登録商標）１２０、あるいはメチルエーテル化メラミン樹脂の溶液である日立化成(株)製のメラン（登録商標）５５２等の１種または２種以上が挙げられる。
【００２６】
前記アミノ樹脂の含有割合は、バインダ樹脂１００質量部あたり１５質量部以上、特に２５質量部以上であるのが好ましく、５５質量部以下、特に４５質量部以下であるのが好ましい。
含有割合が前記範囲未満では、アミノ樹脂を含有させることによる、バインダ樹脂の架橋密度を高めて、コーティング層が、特に高温、高湿環境下で部分的に変形したりベルト等に貼り付いたり、貼り付いたコーティング層がローラ本体の外周面から剥離したりするのを防止する効果が不十分になるおそれがある。
【００２７】
また含有割合が前記範囲を超える場合には、逆にバインダ樹脂の架橋密度が高くなりすぎるとともにコーティング層が硬くなりすぎるため、表面の摩擦係数が低下してベルト等との滑りを生じやすくなるおそれがある。
また前記いずれの場合においても、コーティング層の、ローラ本体の外周面に対する密着性が僅かに低下する傾向もある。
【００２８】
なおバインダ樹脂として、先に説明したエマルションや水溶液を用いるとともに、アミノ樹脂として、先に説明した溶液を用いる場合、前記アミノ樹脂の含有割合は、前記エマルションや水溶液中の固形分（バインダ樹脂）１００質量部あたりの、溶液中の固形分（アミノ樹脂）の質量部である。
顔料は、針状の突起を有する顔料を少なくとも含んでいる必要がある。また他の顔料を含んでいてもよく、当該他の顔料としては、先に説明したバインダ樹脂の硬化時に膜が収縮するのを防止する効果に優れた体質顔料が好ましい。
【００２９】
前記体質顔料としては、例えばカオリン等のクレーや、あるいは沈降性硫酸バリウム、炭酸カルシウム、水酸化アルミニウム、炭酸マグネシウム、タルク、マイカ等の１種または２種以上が挙げられる。
また針状の突起を有する顔料としては、特に中心から２以上の針状の突起が放射状に突出した立体形状を有する顔料、例えば中心から４つの針状の突起が互いに等角度で４方に突出したいわゆるテトラピック状の顔料等が好ましい。
【００３０】
前記顔料としては、例えば酸化亜鉛、酸化マグネシウム、ホウ酸アルミニウム、炭化ケイ素、窒化ケイ素、チタン酸カリウム、塩基性硫酸マグネシウム、硫酸カルシウム、リン酸カルシウムナトリウム、ホウ酸マグネシウム、炭酸カルシウム、二ホウ化チタン、石膏、アルミナ、クリソタイル、セピオライトまたはゾノトライト等の１種または２種以上が挙げられる。また、沖縄県産の星の砂などの混合物であってもよい。
【００３１】
中でも、前記テトラピック状を呈する酸化亜鉛ウィスカが好ましい。
前記顔料は、２以上の突起の少なくとも１つがコーティング層中に埋まってアンカー効果を発揮するため、ベルトの刺激や磨耗による顔料の脱落を防止できる上、残りの突起がコーティング層の表面からミクロな突起として突出してベルトとの引っ掻き効果によりＯＡローラの摩擦係数を向上するとともに、前記高い摩擦係数を長期に亘って維持するために機能する。そのため、より長期間に亘ってＯＡローラの良好な特性を維持することができる。ただし前記顔料は、全体が１本の針状であってもよい。
【００３２】
顔料としては、前記体質顔料、針状の突起を有する顔料等、複数種の機能の異なる顔料を併用するのが好ましい。その場合には、前記各顔料の機能の相乗効果によって、より一層長期間に亘ってＯＡローラの良好な特性を維持することができる。
顔料の含有割合は、バインダ樹脂１００質量部あたり２５質量部以上、特に４５質量部以上であるのが好ましく、１２０質量部以下、特に１００質量部以下であるのが好ましい。２種以上の顔料を併用する場合には、併用する２以上の顔料の合計の含有割合が、前記範囲内であるのが好ましい。
【００３３】
含有割合が前記範囲未満では、顔料を含有させることによる、バインダ樹脂の硬化時に膜の収縮を緩和して、硬化後のコーティング層の、金属製のローラ本体の外周面に対する密着性を高めて剥離を防止する効果等が不十分になるおそれがある。
また含有割合が前記範囲を超える場合には、コーティング層が脆くなって却ってローラ本体の外周面から剥離しやすくなるおそれがある。
【００３４】
なおバインダ樹脂として、先に説明したエマルションや水溶液を用いる場合、顔料の含有割合は、前記エマルションや水溶液中の固形分（バインダ樹脂）１００質量部あたりの顔料の質量部である。
アタパルジャイトとしては、コーティング剤の粘度調整剤として機能して、前記コーティング剤に揺変性を付与して、顔料の分離、沈殿を防止しうる種々の形状、状態等を有するものがいずれも使用可能である。
【００３５】
中でも粉末状のアタパルジャイト、特に平均粒径１μｍ以下の微細な粉末状のアタパルジャイトが、前記機能に優れるため好適に使用される。
平均粒径の下限値は特に限定されないが、コーティング剤に含有させる際の取扱性等を考慮すると０．０５μｍ以上であるのが好ましい。
また、かかる取扱性と、コーティング剤の粘度調整剤として機能との兼ね合い等を考慮するとアタパルジャイトの平均粒径は、前記範囲内でも０．１μｍ前後であるのがさらに好ましい。
【００３６】
なおアタパルジャイトの平均粒径を、本発明は、例えばレーザー回折・散乱法等によって求められる粒度分布のメジアン径Ｄ５０でもって表すこととする。
前記アタパルジャイトとしては、これに限定されないが、例えば林化成(株)製の商品名アタゲル５０（平均粒径Ｄ５０＝０．１μｍ）、アタゲル４０（平均粒径Ｄ５０＝０．１μｍ）等の１種または２種が挙げられる。
【００３７】
アタパルジャイトの含有割合は、バインダ樹脂１００質量部あたり１質量部以上、８質量部以下に限定される。
含有割合が前記範囲未満では、アタパルジャイトを含有させることによる、コーティング剤に揺変性を付与して顔料の分離、沈殿を防止する効果が得られないため、前記コーティング剤の貯蔵安定性が低下する。
【００３８】
一方、含有割合が前記範囲を超える場合には粘性（揺変性）が高くなりすぎて、コーティング剤の調製時に脱泡（消泡）が悪くなってコーティング層の外観が低下したり、コーティング層の摩擦係数が低下したりする。
なお、コーティング層にこれらの問題を生じさせることなしに、コーティング剤の貯蔵安定性をできるだけ向上することを考慮すると、アタパルジャイトの含有割合は、前記範囲内でも２．５質量部以上であるのが好ましく、７．５質量部以下、特に５質量部以下であるのが好ましい。
【００３９】
コーティング剤には、前記各成分に加えて、さらに消泡剤、分散安定剤、表面張力調整剤等の従来公知の各種添加剤を、任意の割合で含有させることもできる。
コーティング剤は、先に説明したように溶媒として水を用いた水系とするのが、環境に及ぼす負荷を低減する上で望ましい。
例えばバインダ樹脂として、先に説明したように水系のエマルションまたは水溶液の状態で供給されるものを用いる場合には、前記エマルションまたは水溶液に、前記所定の含有割合となるように顔料、アミノ樹脂、およびアタパルジャイトを添加するとともに必要に応じてその他の添加剤を加えることで、前記水系のコーティング剤が得られる。
【００４０】
また、さらに必要に応じて水、または水と水溶性有機溶媒との混合溶媒等を加えてコーティング剤の粘度を調整してもよい。
前記コーティング剤は、粘度調整剤としてのアタパルジャイトの添加により揺変性が付与されており、貯蔵時等の、せん断応力を加えない静止時には高粘度の状態を維持するため、顔料の分離、沈殿を防止して、貯蔵安定性を向上することができる。
【００４１】
しかもアタパルジャイトは、他の粘度調整剤のように高温、高湿環境下でコーティング層から滲出（ブリード）したり、コーティング層の密着性を低下させたり、コーティング層の摩擦係数を低下させたり、あるいはコーティング剤の調製時に気泡を生じさせてコーティング層の外観を低下させたりしないという利点も有している。
前記コーティング剤を、例えばアルミニウム、銅、真鍮、ステンレス鋼等の金属からなる円筒状ないし円柱状のローラ本体の外周面に、スプレーコート法等の任意の塗布方法によって塗布したのち乾燥させて水等の溶媒を除去し、さらに加熱してバインダ樹脂を硬化反応させるとともに、架橋剤としてのアミノ樹脂の作用によって架橋反応させることでコーティング層が形成されてＯＡローラが得られる。
【００４２】
かかるＯＡローラは、前記のようにアタパルジャイト以外の他の粘度調整剤を用いた際の様々な問題を生じない上、金属製のローラ本体の外周面に形成したコーティング層が短期間で摩耗したり変形したり、あるいはベルト等に貼り付いたり剥離したりすることもなく、長期間に亘って良好な特性を維持することができる。
前記ＯＡローラの表面の、組み合わせるベルトに対する摩擦係数μは０．３以上、特に０．６以上であるのが好ましい。摩擦係数μが前記範囲未満ではベルトとの間で滑りを生じやすくなり、前記ベルトを良好に駆動できないおそれがある。
【００４３】
なお本発明では摩擦係数μを、図１に示す装置を用いて、オイラーのベルト式に準拠した測定方法によって測定した値でもって表すこととする。
先に説明したように金属製のローラ本体１の外周面にコーティング層２を形成したＯＡローラ３を、前記ローラ本体１の中心軸４を水平方向に向けた状態で、図中に二点鎖線の矢印で示す方向に回転可能に保持する。またＯＡローラ３の近傍には、前記ＯＡローラ３の中心軸４との距離を一定に維持した状態で荷重計５を配設する。
【００４４】
次に、一端に質量Ｗ（ｇ）の錘６を取り付けたベルト７の他端を前記荷重計５に接続するとともに、前記ベルト７の錘６側の一端をＯＡローラ３よりも下側に垂れ下がらせた状態で、前記ベルト７を、中心軸４を中心とする中心角度θ（°）の範囲に亘って前記ＯＡローラ３のコーティング層２の表面に接触させる。
そしてＯＡローラ３を前記二点鎖線の矢印で示す方向に一定の速度で回転させた際に生じる荷重Ｆ（ｇ）を荷重計５によって測定し、前記荷重Ｆ（ｇ）と、錘６の質量Ｗ（ｇ）、中心角度θ（°）とから式(1)：
μ＝（１／θ）ｌｎ（Ｆ／Ｗ）      (1)
によって摩擦係数μを求める。
【００４５】
コーティング層のもとになるコーティング剤の塗布厚みは２０μｍ以上であるのが好ましく、１００μｍ以下であるのが好ましい。
塗布厚みが前記範囲未満では、厚みが均一なコーティング層を形成できないおそれがある。
また塗布厚みが前記範囲を超える場合にはタレ等を生じてコーティング層の外観が悪くなるおそれがあり、また乾燥性等の作業性が低下するおそれがある。
【００４６】
前記本発明のＯＡローラは、例えば静電式複写機、レーザープリンタ、普通紙ファクシミリ装置、およびこれらの複合機等のＯＡ機器において紙送りベルト、転写ベルト、中間転写ベルト等を回転駆動させるための駆動ローラ等として好適に用いることができる。
【実施例】
【００４７】
以下の実施例、比較例におけるコーティング剤の調製、ＯＡ用ローラの作製、および試験を、特記した以外は２３±５℃、相対湿度５５±５％の環境下で実施した。
〈実施例１〉
ポリカーボネート系ポリウレタン樹脂の水系〔エマルション前出の三洋化成工業(株)製のパーマリンＵＡ−３００、固形分濃度３８質量％〕に、メチル化高イミノメラミン樹脂のイソブタノール溶液〔前出のサイテック社製のサイメル３２７、固形分濃度８８〜９２質量％〕、体質顔料としてのクレー〔含水カオリン系、ＢＡＳＦ社製のＡＳＰ−１７０〕、針状の突起を有する顔料としての酸化亜鉛ウィスカ〔テトラピック状、パナソニック(株)製のパナテトラ（登録商標）〕、および粘度調整剤としてのアタパルジャイト〔前出の林化成(株)製の商品名アタゲル５０、平均粒径Ｄ５０＝０．１μｍ〕を配合してコーティング剤を調製した。
【００４８】
前記コーティング剤における、バインダ樹脂としてのポリカーボネート系ポリウレタン樹脂（パーマリンＵＡ−３００の固形分）１００質量部あたりの、メチル化高イミノメラミン樹脂（サイメル３２７の固形分）の含有割合は３６質量部、クレーの含有割合は３０質量部、酸化亜鉛ウィスカの含有割合は３５質量部、アタパルジャイトの含有割合は２．５質量部とした。
【００４９】
前記コーティング剤を、外径２４φ、長さ２２０ｍｍのアルミニウム（Ａ６０６３）製のローラ本体の外周面にスプレーコート法によって塗布し、室温で３０分間程度で静置して乾燥させ、次いで９０℃で１０分間の予備乾燥をしたのち１４０℃で１５分間加熱してバインダ樹脂を硬化および架橋反応させてコーティング層を形成して、ＯＡローラを作製した。
【００５０】
〈比較例１〉
アタパルジャイトを配合しなかったこと以外は、実施例１と同様にしてコーティング剤を調製し、ＯＡローラを作製した。
〈実施例２、３、比較例２〉
バインダ樹脂としてのポリカーボネート系ポリウレタン樹脂１００質量部あたりの、アタパルジャイトの含有割合を５質量部（実施例２）、７．５質量部（実施例２）、１０質量部（比較例２）としたこと以外は、実施例１と同様にしてコーティング剤を調製し、ＯＡローラを作製した。
【００５１】
〈比較例３〉
アタパルジャイトに代えて、変性ウレア系の粘度調整剤〔ビックケミー・ジャパン(株)製のＢＹＫ（登録商標）−４２０〕を配合したこと以外は、実施例１と同様にしてコーティング剤を調製し、ＯＡローラを作製した。前記粘度調整剤の配合割合は、バインダ樹脂としてのポリカーボネート系ポリウレタン樹脂１００質量部あたり０．５質量部とした。
【００５２】
〈促進貯蔵安定性試験〉
３００ｍｌの容器内に、前記実施例、比較例で調製したいずれか１種のコーティング剤を８分目まで入れ、容器を密閉して５０℃の恒温槽内で１ヶ月間静置した。
次いで容器ごと恒温槽から取り出し、室温になるまで冷却させた後、分離、沈殿の有無を観察し、下記の基準で貯蔵安定性を評価した。
【００５３】
○：分離、沈殿は全く見られなかった。貯蔵安定性良好。
△：分離、沈殿は見られたが、スパチュラを入れて簡単にかく拌しただけで、容易に再分散させることができた。貯蔵安定性通常。
×：硬い沈殿があり、スパチュラを入れてかく拌しても、容易に再分散させることはできなかった。貯蔵安定性不良。
【００５４】
〈高温、高湿試験〉
前記各実施例、比較例で作製したＯＡローラの外周面を構成するコーティング層の表面に、ポリイミド製のベルトを直接に接触させた状態で、前記ベルトをＯＡローラの外周面に巻き付けて、温度６０℃、相対湿度８０％の高温、高湿環境下で７日間静置したのち状態を観察して、下記の基準でコーティング層を評価した。
【００５５】
○：コーティング層は、部分的に変形したりベルト等に貼り付いたりしていなかった。
×：コーティング層は、部分的に変形したりベルト等に貼り付いたりしていた。
〈密着性試験〉
前記各実施例、比較例で作製したＯＡローラの、コーティング層の密着性を、日本工業規格ＪＩＳ  Ｋ５６００−５−６：１９９９「塗料一般試験方法−第５部：塗膜の機械的性質−第６節：付着性（クロスカット法）」に所載の試験方法に則って試験し、試験結果を評価した。すなわち試験結果を、ＪＩＳ  Ｋ５６００−５−６の表１に従って６段階に分類し、分類０〜２が密着性良好、分類３〜５が密着性不良と判定した。
【００５６】
〈コーティング層の外観評価〉
前記各実施例、比較例で作製したＯＡローラの、コーティング層の外観を観察して、下記の基準で評価した。
○：全く異常なし。外観良好。
△：１０倍の拡大鏡を用いたところ小さな泡跡が見られたが、肉眼では異常は見られなかった。外観通常。
【００５７】
×：肉眼でも泡跡がみられた。外観不良。
〈摩擦係数測定〉
前記各実施例、比較例で作製したＯＡローラの、コーティング層の表面の、前記ポリイミド製のベルトに対する摩擦係数を、先に説明した図１の装置を用いて測定した結果から、前記式(1)によって求めた。
【００５８】
以上の結果を表１に示す。
【００５９】
【表１】
0005425116.tif 000002
【００６０】
表１の比較例１の結果より、コーティング剤に、粘度調整剤としてのアタパルジャイトを含有させない場合には、顔料の分離、沈殿が発生して貯蔵安定性が低下することが判った。また比較例３の結果より、アタパルジャイト以外の粘度調整剤を含有させた場合には、貯蔵安定性は改善されるものの、高温、高湿環境下で前記粘度調整剤がブリードしてベルト等に貼りつく等の他の問題を生じることが判った。
【００６１】
これに対し実施例１〜３の結果より、粘度調整剤としてアタパルジャイトを含有させることで、前記ブリード等の問題が発生するのを防止しながら、コーティング剤に良好な貯蔵安定性を付与できることが判った。
ただし比較例２の結果より、アタパルジャイトの含有割合が、バインダ樹脂１００質量部あたり８質量部を超える場合には、過剰のアタパルジャイトがコーティング剤の調製時に気泡を生じさせてコーティング層の外観を低下させたり、コーティング層の摩擦係数を低下させたりするため、前記含有割合は８質量部以下である必要があることが判った。
【００６２】
さらに実施例１〜３を比較すると、アタパルジャイトの含有割合は、前記範囲内でも２．５質量部以上であるのが好ましく、７．５質量部以下、特に５質量部以下であるのが好ましいことが判った。
【符号の説明】
【００６３】
Ｆ     荷重
Ｗ     質量
θ     中心角度
１     ローラ本体
２     コーティング層
３     ＯＡローラ
４     中心軸
５     荷重計
６     錘
７     ベルト
【図１】
0005425116.tif 000003